ПОДДАЮЩИЙСЯ ПОВТОРНОМУ ПРЕВРАЩЕНИЮ В ПУЛЬПУ УПАКОВОЧНЫЙ МАТЕРИАЛ

1. Упаковочный материал, включающий в себя
картонную подложку, имеющую первую и вторую стороны,
по меньшей мере один барьерный слой, нанесенный на первую сторону подложки, причем барьерный слой содержит водорастворимый полимер, выбранный из группы, состоящей из поливинилового спирта, сополимера этилена и поливинилового спирта, крахмала, карбоксиметилцеллюлозы и их комбинаций, в количестве по меньшей мере 50 мас.% в расчете на сухую массу барьерного слоя,
нанесенный экструзией слой покрытия из полиолефина на барьерном слое, и
по меньшей мере один дисперсионный барьерный слой, нанесенный на вторую сторону подложки, причем упомянутый по меньшей мере один дисперсионный барьерный слой образует запечатываемую поверхность упаковочного материала.
2. Упаковочный материал по п.1, в котором полиолефин для нанесенного экструзией слоя покрытия выбирают из группы, состоящей из полиэтилена и полипропилена.
3. Упаковочный материал по п.1 или 2, в котором барьерный слой содержит водорастворимый полимер в количестве в диапазоне ≥50-≤100 мас.%, предпочтительно в диапазоне ≥70-≤95 мас.%, более предпочтительно в диапазоне ≥80-≤90 мас.% в расчете на сухую массу барьерного слоя.
2
2
4. Упаковочный материал по любому из предшествующих пунктов, в котором водорастворимый полимер барьерного слоя представляет собой PVOH или сополимер этилена и PVOH и граммаж предпочтительно находится в диапазоне от ≥2 г/м до ≤7 г/м.
2
2
5. Упаковочный материал по любому из предшествующих пунктов, в котором водорастворимый полимер барьерного слоя представляет собой крахмал и граммаж предпочтительно находится в диапазоне от ≥2 г/м до ≤10 г/м.
2
2
6. Упаковочный материал по любому из предшествующих пунктов, в котором водорастворимый полимер барьерного слоя представляет собой карбоксиметилцеллюлозу и граммаж предпочтительно находится в диапазоне от ≥4 г/м до ≤6 г/м.
7. Упаковочный материал по любому из предшествующих пунктов, в котором дисперсионный барьерный слой содержит латекс в количестве в диапазоне ≥40-≤100 мас.% и пигмент в количестве в диапазоне ≥0-≤60 мас.%, где процентные содержания даны в расчете на сухую массу дисперсионного барьерного слоя, составляющую 100 мас.%.
8. Упаковочный материал по любому из предшествующих пунктов, в котором дисперсионный барьерный слой содержит крахмал и по меньшей мере один гидрофобный полимер, выбранный из группы, состоящей из воска, сополимера стирола и малеинового ангидрида (SMA) и/или алкилкетеновых димеров (AKDs) или сополимера этилена и поливинилового спирта.
3
2
2
2
9. Упаковочный материал по любому из предшествующих пунктов, в котором упаковочный материал проявляет скорость переноса кислорода (OTR) ниже 5 см/м*сутки*атм, измеренную согласно стандарту ASTM D3985 при 23°С, 50% относительной влажности (RH); и/или скорость переноса водяного пара (WVTR) ниже 10 г/м в сутки, измеренную согласно стандарту ASTM F1249; и/или степень впитывания воды ниже 1 г/м, которую измеряют с использованием метода COBB 1800.
10. Упаковочный материал по любому из предшествующих пунктов, в котором отбрасываемые отходы, получаемые при повторном превращении в пульпу упаковочного материала, составляют менее 15 мас.%, предпочтительно менее 8 мас.%, более предпочтительно менее 5 мас.% в расчете на сухую массу упаковочного материала, составляющую 100 мас.%.
11. Способ изготовления упаковочного материала по любому из пп.1-10, где способ включает в себя следующие стадии, на которых
обеспечивают картонную подложку, имеющую первую и вторую стороны,
наносят по меньшей мере один барьерный слой на первую сторону подложки, причем барьерный слой содержит водорастворимый полимер, выбираемый из группы, состоящей из поливинилового спирта, сополимера этилена и поливинилового спирта, крахмала, карбоксиметилцеллюлозы и их комбинаций, в количестве по меньшей мере 50 мас.% в расчете на сухую массу барьерного слоя,
наносят слой полиолефина на барьерный слой, и
наносят по меньшей мере один дисперсионный барьерный слой на вторую сторону подложки, причем упомянутый по меньшей мере один дисперсионный барьерный слой образует запечатываемую поверхность упаковочного материала,
при этом слой полиолефина наносят путем нанесения покрытия экструзией с использованием охлаждающегося валка, причем температура охлаждающегося валка находится в диапазоне ≥10-≤25°С.
12. Способ по п.11, в котором экструзию полиэтиленового слоя проводят при температуре расплава в диапазоне ≥300-≤330°С и/или экструзию полипропиленового слоя проводят при температуре расплава в диапазоне ≥295-≤320°С.
13. Способ по п.11 или 12, в котором картонную подложку с нанесенным барьерным слоем подвергают обработке коронным разрядом или обработке открытым пламенем перед нанесением экструзией слоя покрытия из полиолефина.
14. Способ по любому из предшествующих пунктов, в котором нанесенный экструзией слой покрытия из полиолефина подвергают обработке озоном на стадии экструзии.
15. Упаковка, содержащая упаковочный материал по любому из пп.1-10 или изготовленная из него.